(57)【要約】【課題】ローラー塗装等によって光輝性被膜が形成可能なコーティング剤を提供する。【解決手段】  本発明コーティング剤は、樹脂成分（Ａ）、光輝性顔料（Ｂ）、及び、体質顔料として鱗片状粉体（Ｃ）を含み、前記樹脂成分（Ａ）の固形分１００重量部に対し、前記光輝性顔料（Ｂ）を１〜２０重量部、前記鱗片状粉体（Ｃ）を０．１〜５０重量部含むことを特徴とする。さらに着色顔料（Ｄ）を含むことが望ましい。【選択図】なし【特許請求の範囲】
【請求項１】
光輝性を示すコーティング剤であって、
樹脂成分（Ａ）、光輝性顔料（Ｂ）、及び、体質顔料として鱗片状粉体（Ｃ）を含み、
前記樹脂成分（Ａ）の固形分１００重量部に対し、前記光輝性顔料（Ｂ）を１〜２０重量部、前記鱗片状粉体（Ｃ）を０．１〜５０重量部含むことを特徴とするコーティング剤。
【請求項２】
さらに着色顔料（Ｄ）を含むことを特徴とする請求項１記載のコーティング剤。
【発明の詳細な説明】
【技術分野】
【０００１】
本発明は、新規なコーティング剤に関するものである。
【背景技術】
【０００２】
従来、光輝性を示すコーティング剤は、例えば、構造物、建築物、車両、家電等に用いられている。このようなコーティング剤には、光輝性顔料が含まれており、その光輝性を発揮させるため、コーティング剤の塗装はスプレーによって行われることが一般的である。
【０００３】
例えば、特許文献１（特開２０１０−２０９２７６号公報）には、ウレタン樹脂、有機溶剤、及び光輝性顔料等を含むコーティング剤をスプレー塗装によって被塗物に塗着すると、有機溶剤の揮発に伴う光輝性顔料の配向によって、光輝性に優れた被膜が形成されることが記載されている。
【先行技術文献】
【特許文献】
【０００４】
【特許文献１】特開２０１０−２０９２７６号公報
【発明の概要】
【発明が解決しようとする課題】
【０００５】
しかしながら、特許文献１のようにスプレー塗装を行う場合、塗装時に周辺への飛散が生じるため、塗装前に入念な養生が必要となり、また、飛散による材料ロスも多くなるおそれがある。
【０００６】
このような問題点を解消するには、ローラー等で塗装を行う方法がある。ところが、光輝性を示すコーティング剤をローラー塗装すると、塗り継ぎ部分が目立つ仕上りとなりやすく、光輝性の外観が損なわれるおそれがある。
【０００７】
本発明は、このような点に鑑みなされたものであり、ローラー塗装等によって光輝性被膜が形成可能なコーティング剤を提供することを目的とするものである。
【課題を解決するための手段】
【０００８】
このような課題を解決するために本発明者は、鋭意検討の結果、樹脂成分、光輝性顔料、及び体質顔料として鱗片状粉体を特定比率で含むコーティング剤に想到し、本発明の完成に到った。
【０００９】
すなわち、本発明は以下の特徴を有するものである。
１．光輝性を示すコーティング剤であって、
樹脂成分（Ａ）、光輝性顔料（Ｂ）、及び、体質顔料として鱗片状粉体（Ｃ）を含み、
前記樹脂成分（Ａ）の固形分１００重量部に対し、前記光輝性顔料（Ｂ）を１〜２０重量部、前記鱗片状粉体（Ｃ）を０．１〜５０重量部含むことを特徴とするコーティング剤。
２．さらに着色顔料（Ｄ）を含むことを特徴とする１．記載のコーティング剤。
【発明の効果】
【００１０】
本発明によれば、ローラー塗装等によって光輝性被膜が形成可能なコーティング剤を得ることができる。
【発明を実施するための形態】
【００１１】
以下、本発明を実施するための形態について説明する。
【００１２】
本発明のコーティング剤は、その形成被膜が光輝性を示すものであり、構成成分として、樹脂成分（Ａ）、光輝性顔料（Ｂ）、及び、体質顔料として鱗片状粉体（Ｃ）を含む。
【００１３】
このうち、樹脂成分（Ａ）としては、例えば、アクリル樹脂、ポリエステル樹脂、ポリエーテル樹脂、ポリウレタン樹脂、アクリルシリコン樹脂、フッ素樹脂、酢酸ビニル樹脂、エポキシ樹脂等、あるいはこれらの複合系等を挙げることができる。これらは１種または２種以上で使用することができる。このような樹脂成分（Ａ）の形態としては、水溶性樹脂、水分散性樹脂等の水性樹脂、溶剤可溶性樹脂、非水分散性樹脂等の非水系樹脂、あるいは無溶剤型樹脂等が挙げられる。樹脂成分（Ａ）のガラス転移温度は、好ましくは−２０〜８０℃、より好ましくは−１０〜６０℃である。なお、本発明において、「ａ〜ｂ」は「ａ以上ｂ以下」と同義である。
【００１４】
上記樹脂成分（Ａ）のうち、水性樹脂は、媒体として水を含むものである。一方、非水系樹脂は、非水系溶剤を媒体とするものである。非水系溶剤としては、例えば、ｎ−へプタン、ｎ−ヘキサン、ｎ−ペンタン、ｎ−オクタン、ｎ−ノナン、ｎ−デカン、ｎ−ウンデカン、ｎ−ドデカン等の脂肪族炭化水素溶剤、メチルシクロヘキサン、エチルシクロヘキサン等の脂環族炭化水素溶剤、ミネラルスピリット等の脂肪族炭化水素含有混合溶剤、石油エーテル、石油ナフサ、ソルベントナフサ、ケロシン等の石油系溶剤等の他、イソパラフィン系溶剤、アルコール系溶剤、エーテルアルコール系溶剤、エーテル系溶剤、エステル系溶剤、エーテルエステル系溶剤、ケトン系溶剤等が挙げられる。これらは、１種または２種以上で使用できる。
【００１５】
本発明における樹脂成分（Ａ）は架橋反応性を有するものであってもよい。樹脂成分（Ａ）が架橋反応型樹脂である場合は、被膜の強度、耐水性、耐候性、密着性等を高めることができる。架橋反応型樹脂は、それ自体で架橋反応を生じるもの、あるいは別途混合する架橋剤によって架橋反応を生じるもののいずれであってもよい。このような架橋反応性は、例えば、水酸基とイソシアネート基、カルボニル基とヒドラジド基、エポキシ基とアミノ基、アルド基とセミカルバジド基、ケト基とセミカルバジド基、アルコキシル基どうし、カルボキシル基と金属イオン、カルボキシル基とカルボジイミド基、カルボキシル基とエポキシ基、カルボキシル基とアジリジン基、カルボキシル基とオキサゾリン基等の反応性官能基を組み合わせることによって付与することができる。この中でも水酸基−イソシアート基架橋反応型樹脂が好適である。
【００１６】
水酸基−イソシアート基架橋反応型樹脂としては、例えば、樹脂成分（Ａ）として、ポリオール化合物と、ポリイソシアネート化合物とを含む態様が挙げられる。これら両成分は、被膜形成時に反応硬化して、ポリウレタン樹脂被膜を形成することができるものである。
【００１７】
このうち、ポリオール化合物としては、例えば、例えば、ポリエーテルポリオール、ポリエステルポリオール、アクリルポリオール、含フッ素ポリオール、ポリイソプレンポリオール、カーボネートポリオール等が挙げられ、これらの１種または２種以上が使用できる。ポリオール化合物の水酸基価は、好ましくは１０〜２００ＫＯＨｍｇ／ｇ、より好ましくは２０〜１００ＫＯＨｍｇ／ｇである。水酸基価は、樹脂固形分１ｇに含まれる水酸基と等モルの水酸化カリウムのｍｇ数によって表される値である。また、ポリオール化合物の重量平均分子量は、好ましくは１００００〜１５００００である。重量平均分子量は、ゲルパーミエーションクロマトグラフィーを用いて測定して得られる値である。
【００１８】
ポリイソシアネート化合物は、１分子中に２以上のイソシアネート基を有するものであり、上記ポリオール化合物と架橋反応して被膜を形成するものである。ポリイソシアネート化合物としては、例えば、トルエンジイソシアネート（ＴＤＩ）、４，４−ジフェニルメタンジイソシアネート（ｐｕｒｅ−ＭＤＩ）、ポリメリックＭＤＩ、キシリレンジイソシアネート（ＸＤＩ）、ヘキサメチレンジイソシアネート（ＨＭＤＩ）、イソホロンジイソシアネート（ＩＰＤＩ）、水添ＸＤＩ、水添ＭＤＩ等、あるいはこれらの誘導体（例えば、ウレタン化反応、アロファネート化反応、イソシアヌレート化反応等によって得られる化合物）が挙げられ、アロファネート基を有するもの、アロファネート基及びイソシアヌレート基を有するもの等も使用することができる。これらは、１種または２種以上で使用できる。
【００１９】
ポリイソシアネート化合物の混合比率は、ポリオール化合物の水酸基に対する、ポリイソシアネート化合物のイソシアネート基の当量比、すなわちＮＣＯ／ＯＨ比を考慮して設定すればよい。ＮＣＯ／ＯＨ比は、好ましくは０．６〜１．４、より好ましくは０．８〜１．２である。
【００２０】
光輝性顔料（Ｂ）は、形成被膜に光輝性を付与する成分である。光輝性顔料としては、例えば、アルミニウムフレーク顔料、蒸着アルミニウムフレーク顔料、金属酸化物被覆アルミニウムフレーク顔料、着色アルミニウムフレーク顔料等のアルミニウムフレーク顔料；金属酸化物被覆マイカ顔料、金属酸化物被覆合成マイカ顔料、金属めっきマイカ顔料等のマイカ顔料；金属被覆ガラスフレーク顔料、金属酸化物被覆ガラスフレーク顔料、金属めっきガラスフレーク顔料等のガラスフレーク顔料；あるいは、チタンフレーク顔料、ステンレスフレーク顔料、金属酸化物被覆板状酸化鉄、金属酸化物被覆シリカフレーク顔料、金属酸化物被覆アルミナフレーク顔料等が挙げられる。これらは、１種または２種以上で使用できる。このうち、光輝性顔料（Ｂ）としては、アルミニウムフレーク顔料が好ましい。アルミニウムフレーク顔料としては、リーフィング型、及び／またはノンリーフィング型が使用できる。
【００２１】
光輝性顔料（Ｂ）の平均粒子径は、好ましくは１〜２０μｍ、より好ましくは３〜１５μｍである。本発明では、このような平均粒子径を有する光輝性顔料（Ｂ）の使用により、光輝性を付与しつつ、被膜の透け等に起因するムラを抑制することができ、美観性を高めることができる。なお、本発明において、平均粒子径はメディアン径（ｄ５０）、すなわち正規分布関数から求められる体積基準の５０％粒径の値であり、レーザー回折式粒度分布測定装置を用いて測定することができる。光輝性顔料（Ｂ）の平均厚みは、好ましくは０．０５〜０．３μｍである。
【００２２】
光輝性顔料（Ｂ）は、ＪＩＳ  Ｋ５９０６：２００９で規定される水面拡散面積が１００００〜５００００ｃｍ２／ｇであることが好ましく、より好ましくは１５０００〜４５０００ｃｍ２／ｇ、さらに好ましくは１６０００〜４００００ｃｍ２／ｇである。このような物性値を有する光輝性顔料（Ｂ）の使用は、被膜の透け等に起因するムラの抑制、美観性の向上等の点で有利に作用する。
【００２３】
光輝性顔料（Ｂ）の混合比率は、樹脂成分（Ａ）の固形分１００重量部に対し１〜２０重量部であり、好ましくは２〜１７重量部、より好ましくは３〜１５重量部である。光輝性顔料（Ｂ）の混合比率が上記下限以上であることにより、形成被膜に光輝性を付与することができ、被膜の透け等に起因するムラを抑制することも可能となる。光輝性顔料（Ｂ）の混合比率が上記上限以下であることにより、ローラー塗装時等において、塗り継ぎ部分が目立ちにくい仕上りを得ることができ、美観性を高めることができる。
【００２４】
本発明では、体質顔料として鱗片状粉体（Ｃ）を含む。本発明では、この鱗片状粉体（Ｃ）を必須成分として含むことにより、ローラー塗装時等における塗り継ぎ部分を目立ちにくくし、光輝性を示す美観性の高い被膜を形成することができる。その作用機構は以下に限定されるものではないが、鱗片状粉体（Ｃ）は、光輝性顔料（Ｂ）の光輝性を阻害することなく、被膜形成時に光輝性顔料（Ｂ）の配向性を促していることが寄与しているものと推察される。
【００２５】
鱗片状粉体（Ｃ）の具体例としては、例えば、タルク、マイカ、カオリン、クレー等、あるいはこれらの焼成品等が挙げられ、これらは１種または２種以上で使用できる。鱗片状粉体（Ｃ）の平均粒子径は、好ましくは０．１〜２０μｍ、より好ましくは０．３〜１２μｍである。このような平均粒子径を有する鱗片状粉体（Ｃ）の使用により、本発明の効果を安定的に得ることができる。
【００２６】
鱗片状粉体（Ｃ）の混合比率は、樹脂成分（Ａ）の固形分１００重量部に対し０．１〜５０重量部であり、好ましくは０．３〜３０重量部、より好ましくは０．５〜２０重量部、さらに好ましくは１〜１５重量部である。鱗片状粉体（Ｃ）の混合比率が上記下限以上であることにより、光輝性を付与しつつ、ローラー塗装時等において塗り継ぎ部分が目立ちにくい仕上りを得ることができ、美観性を高めることができる。鱗片状粉体（Ｃ）の混合比率が上記上限以下であることにより、十分な光輝性を示す被膜が形成でき、光沢感等の点でも好適である。
【００２７】
本発明コーティング剤では、上述の成分に加え、さらに着色顔料（Ｄ）を含むことができる。本発明では、着色顔料（Ｄ）の混合により、種々の色調を呈する光輝性被膜を形成することができる。
【００２８】
着色顔料（Ｄ）としては、例えば、酸化第二鉄（弁柄）、黄色酸化鉄、群青、コバルトグリーン等の無機有彩色顔料；アゾ系、ナフトール系、ピラゾロン系、アントラキノン系、ペリレン系、キナクリドン系、ジスアゾ系、イソインドリノン系、ベンゾイミダゾール系、フタロシアニン系、キノフタロン系等の有機有彩色顔料；カーボンブラック、鉄‐マンガン複合酸化物、鉄‐銅‐マンガン複合酸化物、鉄‐クロム‐コバルト複合酸化物、銅‐クロム複合酸化物、銅‐マンガン‐クロム複合酸化物、黒色酸化鉄等の黒色顔料；酸化チタン、酸化亜鉛、アルミナ等の白色顔料等が挙げられる。これら着色顔料（Ｄ）の１種または２種以上を用いることにより、コーティング剤を所望の色調に着色することができる。
【００２９】
着色顔料（Ｄ）の混合比率は、樹脂成分（Ａ）の固形分１００重量部に対し、好ましくは０．０１〜２０重量部であり、より好ましくは０．０５〜１５重量部である。着色顔料（Ｄ）の混合比率が上記下限以上であることにより、所望の色調を付与することが可能となり、淡色から濃色にわたる種々の光輝性被膜が形成でき、被膜の透け等に起因するムラ抑制の点でも有利となる。着色顔料（Ｄ）の混合比率が上記上限以下であることにより、十分な光輝性を示す被膜が形成できる。
【００３０】
本発明コーティング剤では、上記鱗片状粉体（Ｃ）以外の体質顔料を含むことができる。このような体質顔料としては、例えば、重質炭酸カルシウム、軽微性炭酸カルシウム、カオリン、陶土、珪藻土、含水微粉珪酸、バライト粉、硫酸バリウム、沈降性硫酸バリウム、炭酸バリウム、炭酸マグネシウム、シリカ粉、水酸化アルミニウム、セピオライト、モンロリロナイト、ウォラストナイト、アタパルジャイト等が挙げられる。これらは１種または２種以上で使用できる。
【００３１】
上記体質顔料としては、例えば、セピオライト、モンロリロナイト、ウォラストナイト、アタパルジャイト等の針状粉体が好適である。このような針状粉体を混合することにより、光輝性の向上化、塗り継ぎ部分の仕上り性向上化等を図ることができる。このような針状粉体は、光輝性顔料（Ｂ）の配向性を補助するように作用するものと考えられる。
【００３２】
針状粉体の混合比率は、樹脂成分（Ａ）の固形分１００重量部に対し、好ましくは０．１〜２０重量部であり、好ましくは０．５〜１３重量部、より好ましくは１〜１０重量部である。
【００３３】
本発明コーティング剤は、増粘剤を含むことができる。増粘剤としては、例えば、有機ベントナイト、微粉シリカ、表面処理炭酸カルシウム、アマイドワックス、水添ヒマシ油ワックス、ベンジリデンソルビトール、金属石鹸、酸化ポリエチレン、重合植物油、ポリカルボン酸アミン塩等が挙げられる。これらは、１種または２種以上で使用できる。本発明では、光輝性の向上化、塗り継ぎ部分の仕上り性向上化等の観点から、酸化ポリエチレンを含むことが望ましい。
【００３４】
増粘剤の混合比率は、樹脂成分（Ａ）の固形分１００重量部に対して、固形分換算で好ましくは０．０１〜１０重量部、より好ましくは０．０５〜５重量部である。
【００３５】
本発明コーティング剤は、本発明の効果が著しく損われない範囲内であれば、上記成分以外の各種添加剤を含むものであってもよい。このような添加剤としては、例えば、レベリング剤、造膜助剤、凍結防止剤、ｐＨ調整剤、湿潤剤、可塑剤、防腐剤、防黴剤、防藻剤、抗菌剤、分散剤、消泡剤、吸着剤、架橋剤、紫外線吸収剤、光安定剤、酸化防止剤、低汚染化剤、親水化剤、撥水剤、触媒、溶剤等が挙げられる。本発明コーティング剤は、上記成分、及び必要に応じこのような添加剤を常法によって均一に混合することで製造できる。コーティング剤の形態は、例えば、１液型、２液型、またはそれ以上の多液型とすることができる。
【００３６】
本発明コーティング剤の加熱残分は、好ましくは６０重量％以下であり、より好ましくは３０〜６０重量％、さらに好ましくは４０〜５５重量％である。加熱残分が上記下限以上であることにより、被膜の透け抑制等の点で好適であり、ムラの発生を抑制し、美観性を高めることができる。加熱残分が上記上限以下であることにより、コーティング剤の粘度が調整しやすく、塗り継ぎ部分の仕上り性等を高めることができる。なお、加熱残分は、ＪＩＳ  Ｋ５６０１−１−２の方法にて測定される値であり、加熱温度は１０５℃、加熱時間は６０分である。
【００３７】
本発明コーティング剤の顔料体積濃度は、好ましくは１５％以下、より好ましくは３〜１０％、さらに好ましくは５〜９．８％である。顔料体積濃度をこのような範囲内に設定することにより、本発明の効果を十分に得ることができる。なお、顔料体積濃度は、乾燥被膜中に含まれる顔料の容積百分率であり、コーティング剤を構成する樹脂成分及び顔料の混合量から計算により求められる値である。
【００３８】
本発明コーティング剤の塗装においては、公知の塗装器具を用いることができる。塗装器具としては、例えば、スプレー、ローラー、刷毛等を使用することができる。本発明コーティング剤は、この中でも特にローラー塗装に適したものである。ローラーとしては、ウールローラー等の繊維質ローラーが使用でき、その毛丈は好ましくは２０ｍｍ以下、より好ましくは２〜１０ｍｍである。
【００３９】
本発明コーティング剤の塗付け量（１回の塗装当たり）は、好ましくは０．０２〜０．５ｋｇ／ｍ２、より好ましくは０．０３〜０．３ｋｇ／ｍ２である。このような塗付け量であれば、光輝性の向上化、塗り継ぎ部分の仕上り性向上化等を図ることができる。
【００４０】
本発明では、上記塗付け量で１回目の塗装を行い、その被膜の乾燥後、上記塗付け量で２回目以降の塗装を繰り返し行い、コーティング剤を塗り重ねることができる。塗装時には溶剤等でコーティング剤を適宜希釈することができ、加熱残分が上記範囲内となるように設定することが望ましい。
【００４１】
本発明では、コーティング剤の塗装後、必要に応じ透明保護層を設けることもできる。透明保護層を設けることで、耐候性、耐久性等を高めることができる。このような透明保護層は、例えば、アクリル樹脂、ウレタン樹脂、アクリルシリコン樹脂、フッ素樹脂等を結合材とする透明コーティング剤によって形成することができる。透明コーティング剤は、水系または溶剤系、艶消しタイプまたは艶有りタイプのいずれであってもよく、本発明の効果を阻害しない限り、着色することも可能である。
【００４２】
透明コーティング剤の塗装方法としては、例えば、刷毛塗り、スプレー塗装、ローラー塗装等種々の方法を採用することができる。塗付け量（１回の塗装当たり）は、好ましくは０．０２〜０．３ｋｇ／ｍ２、より好ましくは０．０５〜０．１５ｋｇ／ｍ２である。このような塗付け量で１回目の塗装を行い、その被膜の乾燥後、同様の塗付け量で２回目以降の塗装を繰り返し行い、透明コーティング剤を塗り重ねることもできる。
【実施例】
【００４３】
以下に実施例及び比較例を示して、本発明の特徴をより明確にする。
【００４４】
（コーティング剤の製造）
樹脂成分１、光輝性顔料、粉体、着色顔料、増粘剤、及び溶媒を常法により混合・攪拌することによって主剤を製造し、これに硬化剤として樹脂成分２を混合し、さらに溶媒を混合することによって、各コーティング剤（加熱残分：４５重量％）を製造した。表１には、各コーティング剤の配合（固形分換算）を示す。原料としては下記のものを使用した。
【００４５】
・樹脂成分１：アクリルポリオール分散液（水酸基価：４０ＫＯＨｍｇ／ｇ、重量平均分子量：７００００、固形分：５０重量％、媒体：ミネラルスピリット）
・樹脂成分２：ポリイソシアネート化合物（ヘキサメチレンジイソシアネート誘導体、固形分：１００重量％）
・光輝性顔料１：ノンリーフィング型アルミニウムフレーク顔料（平均粒子径：９μｍ、水面拡散面積：２８０００ｃｍ２／ｇ）
・光輝性顔料２：ノンリーフィング型アルミニウムフレーク顔料（平均粒子径：９μｍ、水面拡散面積：２９５００ｃｍ２／ｇ）
・光輝性顔料３：ノンリーフィング型アルミニウムフレーク顔料（平均粒子径：１２μｍ、水面拡散面積：２１０００ｃｍ２／ｇ）
・光輝性顔料４：ノンリーフィング型アルミニウムフレーク顔料（平均粒子径：２０μｍ、水面拡散面積：１４０００ｃｍ２／ｇ）
・鱗片状粉体１：タルク（平均粒子径：５μｍ）
・鱗片状粉体２：焼成カオリン（平均粒子径：０．６μｍ）
・粒状粉体１：シリカ（平均粒子径：３μｍ）
・着色顔料：カーボンブラック
・増粘剤：アマイドワックス系増粘剤、酸化ポリエチレン系増粘剤
・溶媒：ミネラルスピリット
【００４６】
（試験方法）
シーラー処理を施した合板（６０ｃｍ×６０ｃｍ）に対し、各コーティング剤をウールローラー（毛丈６ｍｍ）にて塗付け量０．１ｋｇ／ｍ２で塗装し、１６時間乾燥させた。このとき、合板は垂直に設置した。また、塗装は、コーティング剤を含ませたローラーをランダムに転動させてネタ配りを行った後、仕上げとしてローラーを同一方向に転動させることにより行った。塗装及び乾燥は、標準状態下（気温２３℃、相対湿度５０％）にて行った。
【００４７】
以上の方法で得られた試験板の外観（全体的な光輝性、及び塗り継ぎ部の目立ちにくさ）を評価した。全体的な光輝性（評価１）については、光輝性が高いものを「ＡＡ」とする４段階（優：ＡＡ＞Ａ＞Ｂ＞Ｃ：劣）にて行った。塗り継ぎ部分の目立ちにくさ（評価２）については、目立ちにくいものを「ＡＡ」とする４段階（優：ＡＡ＞Ａ＞Ｂ＞Ｃ：劣）にて行った。
【００４８】
（試験結果）
試験結果を表１に示す。実施例１〜８（特に実施例１〜５）では、各試験において良好な結果が得られた。
【００４９】
【表１】
2020164679.tif 000002